(57)【要約】【課題】画像の品位も良好で、高温多湿の環境試験においても変形しないフレネルレンズシートとレンチキュラーレンズシートの２枚のレンズシートから構成されるプロジェクションテレビ用透過式スクリーンを提供する。【解決手段】メタクリル酸シクロヘキシル単位２０〜８０質量％と他の単量体単位２０〜８０質量％とからなる共重合体から構成されるプロジェクションテレビ用透過式スクリーン；他の単量体単位はメタクリル酸メチル単位が好ましい。【選択図】　なし【特許請求の範囲】
【請求項１】
メタクリル酸シクロヘキシル単位２０〜８０質量％と他の単量体単位２０〜８０質量％とからなる共重合体から構成されるプロジェクションテレビ用透過式スクリーン。
【請求項２】
他の単量体単位がメタクリル酸メチル単位である請求項１に記載のプロジェクションテレビ用透過式スクリーン。
【発明の詳細な説明】
【０００１】
【発明の属する技術分野】
本発明は、プロジェクションテレビに使用される透過式スクリーンに関する。
【０００２】
【従来の技術】
プロジェクションテレビに使用される透過式スクリーンは、通常フレネルレンズシートとレンチキュラーレンズシートの２枚のレンズシートから構成される。シートとしてはメタクリル樹脂からなるシートが使用されてきた。しかしながらメタクリル樹脂からなるシートを用いると、高温多湿の場所では吸水による寸法変化が起こり、シートが反るために画像の品位低下が問題になることがあった。
【０００３】
そこで現在では、メタクリル酸メチルとスチレンとの共重合体である吸水率が低いＭＳ樹脂製のシートが使用される場合が多くなっている。しかしながらＭＳ樹脂は、メタクリル樹脂と比較して屈折率が高いためシート表面での反射率が高く透過光損失が大きいばかりでなく、反射光が装置内の光学系で迷光となって、画像の品位が下がるなどの欠点が発生していた。このような欠点を回避する技術としては、表面反射率を下げる技術が挙げられる。たとえば、スクリーン表面にフッ素系樹脂に代表される低屈折率の物質をコーティングやラミネートする技術、また光の干渉現象を利用した多層薄膜をコーティングする技術があるが、コスト高になり現実的には利用し難い。
【０００４】
またスクリーンの取り付け方法により反りを回避する方法もあるが、この場合シートの剛性を必要とするためシート厚みを厚くしなければならない。この方法はシート内での光の多重反射から生じる光路差が色の滲みが発生し、やはり画像の品位が低下する。
【０００５】
【発明が解決しようとする課題】
本発明は、使用環境におけるスクリーンの吸水変形が小さく、かつスクリーンの表面反射光による画像の低下を軽減させたスクリーンを提供することにある。
【０００６】
【課題を解決するための手段】
本発明の要旨は、メタクリル酸シクロヘキシル単位２０〜８０質量％と他の単量体単位２０〜８０質量％とからなる共重合体から構成されるプロジェクションテレビ用透過式スクリーンにある。他の単量体単位はメタクリル酸メチル単位であることが好ましい。
【０００７】
【発明の実施の形態】
本発明のプロジェクションテレビ用透過式スクリーンは、フレネルレンズシートとレンチキュラーレンズシートの２枚のレンズシートから構成される。レンズ形状は適宜、設定できる。
【０００８】
レンズシートを構成する共重合体は、屈折率と吸水率のバランスが重要であり、メタクリル酸シクロヘキシル単位２０〜８０質量％を含む。メタクリル酸シクロヘキシル単位の含有量は４０質量％以上であることが好ましい。この含有量が低すぎる場合は、共重合体における吸水率が高くなり好ましくない。
【０００９】
共重合体はメタクリル酸シクロヘキシル単位以外の他の単量体単位を２０〜８０質量％含む。６０質量％以下であることが好ましい。
【００１０】
他の単量体単位としては、メタクリル酸エステル、アクリル酸エステルが挙げられる。これらのなかでも、共重合体の透明性の点から、メタクリル酸メチルが好ましい。また、スチレン、無水マレイン酸、マレイミド類等も含むことができる。
【００１１】
本発明のプロジェクションテレビ用透過式スクリーンに用いるレンズシートを構成する共重合体の重合方法は、特に限定されることはなく、塊状重合法、懸濁重合法、溶液重合法等が挙げられる。
【００１２】
塊状重合法の一種である注型重合法によって、鋳型のレンズ形状が転写されたフレネルレンズシートやレンチキュラーレンズシートを得ることもできる。共重合体を溶融押出する際に、ロールのレンズ形状を転写させてそれらのシートを得ることもできる。シートを製造し、プレス加工によって型のレンズ形状を転写させたり、シート表面に光硬化性樹脂によってレンズを形成することによって、フレネルレンズシートやレンチキュラーレンズシートを得ることもできる。
【００１３】
また、レンズシートは光学設計によっては１ｍｍ以下の薄さになることもあるため、耐衝撃性改良のためにゴムを添加することもできる。また光拡散剤、顔料、染料を添加することもできる。
【００１４】
さらに加工特性を向上させるための加工助剤、熱あるいは光安定剤も添加することができる。
【００１５】
【実施例】
［実施例１］
表１に示す割合でメタクリル酸シクロヘキシルと他の単量体とを混合した単量体混合物１００質量部を窒素置換した後、重合開始剤としてラウリルパーオキサイド１．５質量部、連鎖移動剤としてオクチルメルカプタン０．１質量部を混合した。
【００１６】
この混合物を、窒素置換したイオン交換水２５０質量部にポリメタクリル酸ナトリウム０．０１質量部を混合攪拌した系へ添加して、混合撹拌しなしながら８０℃で３時間重合した。得られた共重合体を洗浄、乾燥後、押出し機を用いて長さ１１００ｍｍ、幅１３００ｍ、厚さ２ｍｍのシートを製造した。
【００１７】
次いで、このシートへ加熱プレス機を用いて、２１０℃に加熱した金型のレンズ形状を転写させて、フレネルレンズシートを製造した。
【００１８】
また、この共重合体９９質量部と平均粒径４．５μｍのシリコーンビーズ１質量部とを混合し、押出し機によって、長さ１１００ｍｍ、幅１３００ｍ、厚さ１ｍｍの拡散剤入りシートを製造した。
【００１９】
次いで、この拡散剤入りシートへ加熱プレス機を用いて、２１０℃に加熱した金型のレンズ形状を転写させて、レンチキュラーレンズシートを製造した。
【００２０】
ＣＲＴタイプのプロジェクションＴＶの前面に、フレネルレンズシートのレンズがＴＶ側になるように配置し、さらにレンチキュラーレンズシートのレンズ側がフレネルレンズシート側になるように配置し、透過式スクリーンとした。４０℃、９０％ＲＨの環境試験室で１週間放置後、画像の品位を確認するとともにスクリーンの変形状況を観察した。観察結果を表１に記載した。
【００２１】
なお、表１における屈折率はアッべ屈折率計を用いてフレネルレンズシートについて測定した。飽和吸水率は、４０℃温水に５０日間浸漬後のフレネルレンズシートについて測定した。
【００２２】
［実施例２〜３］
表１に記載の単量体混合物を用いること以外は実施例１と同様にして、スクリーンを配置した。評価結果を表１に示す。
【００２３】
［比較例１〜４］
表１に記載の単量体混合物を用いること以外は実施例１と同様にして、スクリーンを配置した。評価結果を表１に示す。
【００２４】
【表１】
2004038112.tif 000002
【００２５】
【発明の効果】
本発明のスクリーンは、画像の品位も良好で、高温多湿の環境下においてもスクリーンの変形が無い。